"下記式1で表される化合物。式1中、Arは炭素数6~30のアリールであり;Pyは2-ピリジル、3-ピリジルまたは4-ピリジルであり;式中のAr、ベンゼン環およびピリジン環の任意の水素は炭素数1~6のアルキルまたは炭素数3~6のシクロアルキルで置き換えられていてもよく;また、式1で表される化合物における少なくとも1つの水素が重水素で置き換えられていてもよい。下記式1-1または1-2で表される、請求項1に記載の化合物。式1-1および1-2中、Arは炭素数6~30のアリールであり;Pyは2-ピリジル、3-ピリジルまたは4-ピリジルであり;式中のAr、ベンゼン環およびピリジン環の任意の水素は炭素数1~6のアルキルまたは炭素数3~6のシクロアルキルで置き換えられていてもよく;また、式1-1または1-2で表される化合物における少なくとも1つの水素が重水素で置き換えられていてもよい。Arが下記の1価の基の群から選ばれる1つである、請求項1または2に記載の化合物。上記式中、R1は独立して炭素数1~6のアルキルまたはフェニルであり;各々の基の任意の水素は炭素数1~6のアルキルまたは炭素数3~6のシクロアルキルで置き換えられていてもよい。Arが下記の群から選ばれる1価の基である、請求項1または2に記載の化合物。上式中、R2は水素または炭素数1~6のアルキルである。下記式1-1-2、1-1-36、1-1-70、1-2-68、1-2-74、1-2-77、1-2-79、および1-2-95で表される化合物の群から選ばれる1つである、請求項1または2に記載の化合物。請求項1~5のいずれか1項に記載の化合物を含有する電子輸送材料。陽極および陰極からなる一対の電極と、該一対の電極間に配置される発光層と、前記陰極と該発光層との間に配置され、請求項6に記載の電子輸送材料を含有する電子輸送層および/または電子注入層とを有する有機電界発光素子。前記電子輸送層および電子注入層の少なくとも1つは、さらに、キノリノール系金属錯体、ビピリジン誘導体、フェナントロリン誘導体およびボラン誘導体からなる群から選択される少なくとも1つを含有する、請求項7に記載する有機電界発光素子。電子輸送層および電子注入層の少なくとも1つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも1つを含有する、請求項7または8に記載の有機電界発光素子。本発明は、このような従来技術が有する課題に鑑みてなされたものである。本発明は、有機EL素子の長寿命化等に寄与する電子輸送材料を提供することを課題とする。さらに本発明は、この電子輸送材料を用いた有機EL素子を提供することを課題とする。本発明者らは鋭意検討した結果、3,2’-ビピリジル、3,3’-ビピリジルまたは3,4’-ビピリジルで置換されたベンゼン環が、10位がアリールで置換されたアントリル基で置換されている化合物を有機EL素子の電子輸送層に用いることにより、長寿命で駆動できる有機EL素子が得られることを見出し、この知見に基づいて本発明を完成した。上記の課題は以下に示す各項によって解決される。[1]下記式1で表される化合物。式1中、Arは炭素数6~30のアリールであり;Pyは2-ピリジル、3-ピリジルまたは4-ピリジルであり;式中のAr、ベンゼン環およびピリジン環の任意の水素は炭素数1~6のアルキルまたは炭素数3~6のシクロアルキルで置き換えられていてもよく;また、式1で表される化合物における少なくとも1つの水素が重水素で置き換えられていてもよい。[2]下記式1-1または1-2で表される、前記[1]項に記載の化合物。式1-1および1-2中、Arは炭素数6~30のアリールであり;Pyは2-ピリジル、3-ピリジルまたは4-ピリジルであり;式中のAr、ベンゼン環およびピリジン環の任意の水素は炭素数1~6のアルキルまたは炭素数3~6のシクロアルキルで置き換えられていてもよく;また、式1-1または1-2で表される化合物における少なくとも1つの水素が重水素で置き換えられていてもよい。[3]Arが下記の1価の基の群から選ばれる1つである、前記[1]項または[2]項に記載の化合物。上記式中、R1は独立して炭素数1~6のアルキルまたはフェニルであり;各々の基の任意の水素は炭素数1~6のアルキルまたは炭素数3~6のシクロアルキルで置き換えられていてもよい。[4]Arが下記の群から選ばれる1価の基である、前記[1]項または[2]項に記載の化合物。上式中、R2は水素または炭素数1~6のアルキルである。[5]下記式1-1-2、1-1-36、1-1-70、1-2-68、1-2-74、1-2-77、1-2-79、および1-2-95で表される化合物の群から選ばれる1つである、前記[1]項または[2]項に記載の化合物。[6]前記[1]~[5]のいずれか1項に記載の化合物を含有する電子輸送材料。[7]陽極および陰極からなる一対の電極と、該一対の電極間に配置される発光層と、前記陰極と該発光層との間に配置され、前記[6]項に記載の電子輸送材料を含有する電子輸送層および/または電子注入層とを有する有機電界発光素子。[8]前記電子輸送層および電子注入層の少なくとも1つは、さらに、キノリノール系金属錯体、ビピリジン誘導体、フェナントロリン誘導体およびボラン誘導体からなる群から選択される少なくとも1つを含有する、前記[7]項に記載する有機電界発光素子。[9]電子輸送層および電子注入層の少なくとも1つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも1つを含有する、前記[7]項または[8]項に記載の有機電界発光素子。本発明の化合物は薄膜状態で電圧を印加しても安定であり、また、電荷の輸送能力が高いという特徴を持つ。本発明の化合物は有機EL素子における電荷輸送材料として適している。本発明の化合物を有機EL素子の電子輸送層および/または電子注入層に用いることで、長い寿命を有する有機EL素子を得ることができる。本発明の有機EL素子を用いることにより、フルカラー表示等の高性能のディスプレイ装置を作成できる。以下、本発明をさらに詳細に説明する。なお、本明細書においては、例えば式1-1-1で表される化合物のことを化合物1-1-1と称することがある。式1-1-2で表される化合物のことを化合物1-1-2と称することがある。その他の式記号、式番号についても同様に扱われる。化合物の定義において用いる用語任意のは位置だけでなく数においても自由に選択できることを意味する。例えば、フェニルの任意の水素は炭素数1~6のアルキルで置き換えられていてもよいという表現は、1つの水素がアルキルで置き換えられてもよいのみならず、複数の水素が同一のアルキル、または各々異なるアルキルで置き換えられていてもよいことをも意味する。本明細書の構造式、化学反応式等で用いられる記号Meおよびt-Buは、それぞれメチルおよびターシャリーブチルを表す。<化合物の説明>本願の第1の発明は、下記の式1で表される3,2’-ビピリジル、3,3’-ビピリジルまたは3,4’-ビピリジルを有する化合物である。式1において、Arは置換または無置換の炭素数6~30のアリールである。Pyは2-ピリジル、3-ピリジルまたは4-ピリジルである。式1中のAr、ベンゼン環およびピリジン環の任意の水素は炭素数1~6のアルキルまたは炭素数3~6のシクロアルキルで置き換えられていてもよい。また、式1で表される化合物における少なくとも1つの水素が重水素で置き換えられていてもよい。本発明の化合物は分子中にビピリジルを1つ有すること、およびビピリジルのフェニルに連結している2価のピリジン環が3,5-ピリジンジイルであることを最大の特徴としている。式1において、3,2’-ビピリジル、3,3’-ビピリジルまたは3,4’-ビピリジルが連結するフェニルの位置は任意でよいが、4位および3位が好ましい。すなわち、式1の化合物の好ましい態様は、下記の式1-1または1-2で表すことができる。式1-1および1-2におけるArおよびPyの定義は前記と同じである。式1中のベンゼン環およびピリジン環に置換する炭素数1~6のアルキルの例はメチル、エチル、n-プロピル、イソプロピル、n-ブチル、イソブチル、t-ブチル、n-ペンチル、イソペンチル、2,2-ジメチルプロピル、n-ヘキシル、およびイソヘキシルである。この中で好ましいアルキルはメチル、エチル、イソプロピル、およびt-ブチルであり、メチルおよびt-ブチルがより好ましい。炭素数3~6のシクロアルキルの例はシクロプロピル、シクロブチル、シクロペンチル、シクロヘキシルである。この中で好ましいシクロアルキルは原料の入手、合成の容易さを考慮するとシクロヘキシルである。式1、1-1および1-2におけるArは具体的には下記の1価の基の群から選ばれる1つである。上記式中、R1は独立して炭素数1~6のアルキルまたはフェニルである。各々の基の任意の水素は炭素数1~6のアルキルまたは炭素数3~6のシクロアルキルで置き換えられていてもよい。上記の基の中では下記に示す基が好ましい。上式中、R2は水素または炭素数1~6のアルキルである。<化合物の具体例>本発明の化合物の具体例は以下に列記する式によって示されるが、本発明はこれらの具体的な構造の開示によって限定されることはない。<式1-1で表される化合物の具体例>式1-1で表される化合物の具体例は下記の式1-1-1~1-1-98で示される。これらの中で好ましい化合物は式1-1-1、1-1-2、1-1-4、1-1-6~1-1-9、1-1-11、1-1-13、1-1-18~1-1-36、1-1-38、1-1-40~1-1-43、1-1-45、1-1-47、1-1-52~1-1-70、1-1-72、1-1-74~1-1-77、1-1-79、1-1-81、および1-1-86~1-1-98である。中でも特に好ましい化合物は式1-1-1、1-1-2、1-1-4、1-1-6~1-1-9、1-1-11、1-1-13、1-1-35、1-1-36、1-1-38、1-1-40~1-1-43、1-1-45、1-1-47、1-1-69、1-1-70、1-1-72~1-1-74、1-1-77、1-1-79、1-1-81および1-1-98である。<式1-2で表される化合物の具体例>式1-2で表される化合物の具体例は下記の式1-2-1~1-2-95で示される。これらの中で好ましい化合物は式1-2-1、1-2-2、1-2-4、1-2-6~1-2-9、1-2-11、1-2-13、1-2-18~1-2-35、1-2-37、1-2-39~1-2-42、1-2-44、1-2-46、1-2-51~1-2-68、1-2-70、1-2-72~1-2-75、1-2-77、1-2-79、および1-2-84~1-2-95である。中でも特に好ましい化合物は式1-2-1、1-2-2、1-2-4、1-2-6~1-2-9、1-2-11、1-2-13、1-2-34、1-2-35、1-2-37、1-2-39~1-2-42、1-2-44、1-2-46、1-2-67、1-2-68、1-2-70、1-2-72~1-2-751-2-77、1-2-79および1-2-95である。<化合物の合成法>以下に本発明の化合物の合成法について説明する。本発明の化合物は、汎用される既知の合成法を適宜組み合わせて利用することにより合成することができる。<式1-1-1~式1-1-98で表される化合物の合成法1>先ず、反応1で9位がアリールで置換されたアントラセンを合成する。種々のハロゲン化アリールをTHF中で金属マグネシウムと反応させグリニャール試薬とし、これに触媒の存在下9-ブロモアントラセンを反応させて9位がアリールで置換されたアントラセンとする。種々のアリールとアントラセン環をカップリングするには上記の方法に限らず、例えば亜鉛錯体を用いた根岸カップリング反応、ボロン酸またはボロン酸エステルを用いた鈴木カップリング反応などによっても可能であり、状況に応じてこれらの常法が適宜使用できる。反応2ではN-ブロモスクシンイミドを用いてアリールで置換されたアントラセンの10位を臭素化する。ここでもN-ブロモスクシンイミド以外の常用される臭素化剤を使用することができる。反応3ではアントラセン環とベンゼン環をカップリングする。反応2で合成した9-ブロモアントラセン誘導体と4-メトキシフェニルボロン酸をパラジウム触媒の存在下カップリング反応させて、9位がアリールで置換された4-メトキシフェニルアントラセンを合成する。反応1と同様に、ベンゼン環とアントラセン環をカップリングするには上記の方法に限らず、例えば亜鉛錯体を用いた根岸カップリング反応などによっても可能であり、状況に応じてこれらの常法が適宜使用できる。反応4では9位がアリールで置換された4-メトキシフェニルアントラセンのメトキシ基を脱メチルしてフェノールにする。ここでも脱メチル化反応に常用される試薬が適宜使用できる。反応5でフェノールの-OHをトリフルオロメチルスルホネートトリフラートにする。反応式中の-OTfは-OSO2CF3の略である。反応6でトリフラートをビスピナコレートジボロンや4,4,5,5-テトラメチル-1,3,2-ジオキサボロランをパラジウム触媒の存在下で反応させることによりボロン酸エステルを合成する。反応7で、反応6で合成したボロン酸エステルと臭化ビピリジルをパラジウム触媒の存在下カップリング反応させることで、目的物を合成する。反応1及び反応3と同様に、カップリング反応には上記の方法に限らず、例えば亜鉛錯体を用いた根岸カップリング反応などによっても可能であり、状況に応じてこれらの常法が適宜使用できる。反応7で用いた臭化ビピリジルは公知の方法によって合成出来るが、ここでは反応8のように、3,5-ジブロモピリジンを一方の臭素のみ金属錯体とし、次いで塩化亜鉛または塩化亜鉛錯体と反応させ亜鉛錯体とした後、反応9のようにヨードピリジンとパラジウム触媒存在下カップリング反応させることで得た。反応8の1段目で用いた試薬のRは一般にメチル、エチル、プロピル、イソプロピル、ブチル、またはt-ブチルのような短鎖のアルキルが用いられる。<式1-1-1~式1-1-98で表される化合物の合成法2>反応10で、上記反応9で合成した臭化ビピリジルと4-メトキシフェニルボロン酸をパラジウム触媒の存在下カップリング反応させて、メトキシフェニルビピリジンを合成し、ついで上記反応4、5に準じた方法でビピリジルフェニルトリフラートを合成する。反応式11で、上記反応式2で合成した9-ブロモアントラセン誘導体を公知の方法により、金属錯体とし、ついでトリアルコキシボランと反応させた後、酸処理により加水分解を行い、アントラセンボロン酸誘導体を合成する。上記反応式中の試薬のRは前記反応8同様に短鎖のアルキルが用いられる例えば、ノルマルブチルリチウム、トリイソプロピルオキシボラン。反応12で、反応10および反応11で合成したトリフラートとボロンをパラジウム触媒の存在下カップリング反応させることで、目的物を合成する。反応1および反応3と同様に、カップリング反応には上記の方法に限らず、例えば亜鉛錯体を用いた根岸カップリング反応などによっても可能であり、状況に応じてこれらの常法が適宜使用できる。また、ここではボロン酸を使用した例を示したが、9-ブロモアントラセンからボロン酸エステルを合成し、それを使用することもできる。<式1-1-1~式1-1-98で表される化合物の合成法3>下記反応13に示したように、上記反応3~7において、出発原料を9-ブロモアントラセンとし、5-4-アントラセン-9-イルフェニル-ビピリジン誘導体を合成した後、上記反応2で示した方法で臭素化、次いで種々のアリールボロン酸とカップリングさせることによっても、目的物を合成することができる。上記に例示した反応と同様に、カップリング反応には根岸カップリング反応などの常法が適宜使用できる。また、ここではボロン酸を使用した例を示したが、アリールボロン酸エステルを使用することもできる。カップリング反応で用いられるパラジウム触媒の具体例としては、テトラキストリフェニルホスフィンパラジウム0:PdPPh34、ビストリフェニルホスフィンジクロロパラジウムII:PdCl2PPh32、酢酸パラジウムII:PdOAc2、トリスジベンジリデンアセトン二パラジウム0:Pd2dba3、トリスジベンジリデンアセトン二パラジウム0クロロホルム錯体:Pd2dba3CHCl3、ビスジベンジリデンアセトンパラジウム0:Pddba2、ビストリt-ブチルホスフィノパラジウム0:PdPt-Bu32、または[1,1’-ビスジフェニルホスフィノフェロセン]ジクロロパラジウムII:PdCl2dppfがあげられる。また、反応を促進させるため、場合によりこれらのパラジウム化合物にホスフィン化合物を加えてもよい。そのホスフィン化合物の具体例としては、トリt-ブチルホスフィン、トリシクロヘキシルホスフィン、1-N,N-ジメチルアミノメチル-2-ジt-ブチルホスフィノフェロセン、1-N,N-ジブチルアミノメチル-2-ジt-ブチルホスフィノフェロセン、1-メトキシメチル-2-ジt-ブチルホスフィノフェロセン、1,1’-ビスジt-ブチルホスフィノフェロセン、2,2’-ビスジt-ブチルホスフィノ-1,1’-ビナフチル、2-メトキシ-2’-ジt-ブチルホスフィノ-1,1’-ビナフチル、または2-ジシクロヘキシルホスフィノ-2’,6’-ジメトキシビフェニルがあげられる。反応で用いられる塩基の具体例としては、炭酸ナトリウム、炭酸カリウム、炭酸セシウム、炭酸水素ナトリウム、水酸化ナトリウム、水酸化カリウム、水酸化バリウム、ナトリウムエトキシド、ナトリウムt-ブトキシド、酢酸ナトリウム、リン酸三カリウム、またはフッ化カリウムがあげられる。また、反応で用いられる溶媒の具体例としては、ベンゼン、トルエン、キシレン、1,2,4-トリメチルベンゼン、N,N-ジメチルホルムアミド、テトラヒドロフラン、ジエチルエーテル、t-ブチルメチルエーテル、1,4-ジオキサン、メタノール、エタノール、シクロペンチルメチルエーテルまたはイソプロピルアルコールがあげられる。これらの溶媒は適宜選択でき、単独で用いてもよく、混合溶媒として用いてもよい。<式1-2-1~式1-2-95で表される化合物の合成法>前記の反応3または反応10において、4-メトキシフェニルボロン酸の代わりに3-メトキシフェニルボロン酸を使用すれば、同様に合成することができる。本発明の化合物を、有機EL素子における、電子注入層または電子輸送層に用いた場合、電界印加時において安定である。これらは、本発明の化合物が、電界発光型素子の電子注入材料、または電子輸送材料として優れていることを表す。ここで言う電子注入層とは陰極から有機層へ電子を受け取る層であり、電子輸送層とは注入された電子を発光層へ輸送するための層である。また、電子輸送層が電子注入層を兼ねることも可能である。それぞれの層に用いる材料を、電子注入材料および電子輸送材料という。<有機EL素子の説明>本願の第2の発明は、電子注入層、または電子輸送層に、本発明の式1で表される化合物を含有する有機EL素子である。本発明の有機EL素子は駆動時の耐久性が高いという特徴を有する。本発明の有機EL素子の構造は各種の態様があるが、基本的には陽極と陰極との間に少なくとも正孔輸送層、発光層、電子輸送層を挟持した多層構造である。素子の具体的な構成の例は、1陽極/正孔輸送層/発光層/電子輸送層/陰極、2陽極/正孔注入層/正孔輸送層/発光層/電子輸送層/陰極、3陽極/正孔注入層/正孔輸送層/発光層/電子輸送層/電子注入層/陰極、等である。本発明の化合物は、高い電子注入性および電子輸送性を持っているので、単体又は他の材料と併用して電子注入層、または電子輸送層に使用できる。本発明の有機EL素子は、本発明の電子輸送材料に他の材料を用いた正孔注入層、正孔輸送層、発光層、などを組み合わせることで、青色、緑色、赤色や白色の発光を得ることもできる。本発明の有機EL素子に使用できる発光材料または発光性ドーパントは、高分子学会編、高分子機能材料シリーズ光機能材料、共同出版、P236に記載されているような昼光蛍光材料、蛍光増白剤、レーザー色素、有機シンチレータ、各種の蛍光分析試薬等の発光材料、城戸淳二監修、有機EL材料とディスプレイシーエムシー社出版2001P155~156に記載されているようなドーパント材料、P170~172に記載されているような3重項材料の発光材料等である。発光材料または発光性ドーパントとして使用できる化合物は、多環芳香族化合物、ヘテロ芳香族化合物、有機金属錯体、色素、高分子系発光材料、スチリル誘導体、芳香族アミン誘導体、クマリン誘導体、ボラン誘導体、オキサジン誘導体、スピロ環を有する化合物、オキサジアゾール誘導体、フルオレン誘導体等である。多環芳香族化合物の例は、アントラセン誘導体、フェナントレン誘導体、ナフタセン誘導体、ピレン誘導体、クリセン誘導体、ペリレン誘導体、コロネン誘導体、ルブレン誘導体等である。ヘテロ芳香族化合物の例は、ジアルキルアミノ基またはジアリールアミノ基を有するオキサジアゾール誘導体、ピラゾロキノリン誘導体、ピリジン誘導体、ピラン誘導体、フェナントロリン誘導体、シロール誘導体、トリフェニルアミノ基を有するチオフェン誘導体、キナクリドン誘導体等である。有機金属錯体の例は、亜鉛、アルミニウム、ベリリウム、ユーロピウム、テルビウム、ジスプロシウム、イリジウム、白金、オスミウム、金、等と、キノリノール誘導体、ベンゾキサゾ-ル誘導体、ベンゾチアゾール誘導体、オキサジアゾール誘導体、チアジアゾール誘導体、ベンゾイミダゾール誘導体、ピロール誘導体、ピリジン誘導体、フェナントロリン誘導体等との錯体である。色素の例は、キサンテン誘導体、ポリメチン誘導体、ポルフィリン誘導体、クマリン誘導体、ジシアノメチレンピラン誘導体、ジシアノメチレンチオピラン誘導体、オキソベンズアントラセン誘導体、カルボスチリル誘導体、ペリレン誘導体、ベンゾオキサゾール誘導体、ベンゾチアゾール誘導体、ベンゾイミダゾール誘導体等の色素が挙げられる。高分子系発光材料の例は、ポリパラフェニルビニレン誘導体、ポリチオフェン誘導体、ポリビニルカルバゾ-ル誘導体、ポリシラン誘導体、ポリフルオレン誘導体、ポリパラフェニレン誘導体等である。スチリル誘導体の例は、アミン含有スチリル誘導体、スチリルアリーレン誘導体等である。本発明の有機EL素子に使用される他の電子輸送材料は、光導電材料において電子伝達化合物として使用できる化合物、有機EL素子の電子輸送層および電子注入層に使用できる化合物の中から任意に選択して用いることができる。このような電子輸送材料の具体例は、キノリノール系金属錯体、2,2’-ビピリジル誘導体、フェナントロリン誘導体、ジフェニルキノン誘導体、ペリレン誘導体、オキサジアゾール誘導体、チオフェン誘導体、トリアゾール誘導体、チアジアゾール誘導体、オキシン誘導体の金属錯体、キノキサリン誘導体、キノキサリン誘導体のポリマー、ベンザゾール類化合物、ガリウム錯体、ピラゾール誘導体、パ-フルオロ化フェニレン誘導体、トリアジン誘導体、ピラジン誘導体、ベンゾキノリン誘導体、イミダゾピリジン誘導体、ボラン誘導体等である。本発明の有機EL素子に使用される正孔注入材料および正孔輸送材料については、光導電材料において、正孔の電荷輸送材料として従来から慣用されている化合物や、有機EL素子の正孔注入層および正孔輸送層に使用されている公知のものの中から任意のものを選択して用いることができる。それらの具体例は、カルバゾ-ル誘導体、トリアリールアミン誘導体、フタロシアニン誘導体等である。本発明の有機EL素子を構成する各層は、各層を構成すべき材料を蒸着法、スピンコート法またはキャスト法等の方法で薄膜とすることにより、形成することができる。このようにして形成された各層の膜厚については特に限定はなく、材料の性質に応じて適宜設定することができるが、通常2nm~5000nmの範囲である。なお、発光材料を薄膜化する方法は、均質な膜が得やすく、かつピンホールが生成しにくい等の点から蒸着法を採用するのが好ましい。蒸着法を用いて薄膜化する場合、その蒸着条件は、本発明の発光材料の種類により異なる。蒸着条件は一般的に、ボート加熱温度50~400°C、真空度10-6~10-3Pa、蒸着速度0.01~50nm/秒、基板温度-150~300°C、膜厚5nm~5μmの範囲で適宜設定することが好ましい。本発明の有機EL素子は、前記のいずれの構造であっても、基板に支持されていることが好ましい。基板は機械的強度、熱安定性および透明性を有するものであればよく、ガラス、透明プラスチックフィルム等を用いることができる。陽極物質は4eVより大きな仕事関数を有する金属、合金、電気伝導性化合物およびこれらの混合物を用いることができる。その具体例は、Au等の金属、CuI、インジウムチンオキシド以下、ITOと略記する、SnO2、ZnO等である。陰極物質は4eVより小さな仕事関数の金属、合金、電気伝導性化合物、およびこれらの混合物を使用できる。その具体例は、アルミニウム、カルシウム、マグネシウム、リチウム、マグネシウム合金、アルミニウム合金等である。合金の具体例は、アルミニウム/弗化リチウム、アルミニウム/リチウム、マグネシウム/銀、マグネシウム/インジウム等である。有機EL素子の発光を効率よく取り出すために、電極の少なくとも一方は光透過率を10以上にすることが望ましい。電極としてのシート抵抗は数百Ω/□以下にすることが好ましい。なお、膜厚は電極材料の性質にもよるが、通常10nm~1μm、好ましくは10~400nmの範囲に設定される。このような電極は、上述の電極物質を使用して、蒸着やスパッタリング等の方法で薄膜を形成させることにより作製することができる。次に、本発明の発光材料を用いて有機EL素子を作成する方法の一例として、前述の陽極/正孔注入層/正孔輸送層/発光層/本発明の電子輸送材料/陰極からなる有機EL素子の作成法について説明する。適当な基板上に、陽極材料の薄膜を蒸着法により形成させて陽極を作製した後、この陽極上に正孔注入層および正孔輸送層の薄膜を形成させる。この上に発光層の薄膜を形成させる。この発光層の上に本発明の電子輸送材料を真空蒸着し、薄膜を形成させ、電子輸送層とする。さらに陰極用物質からなる薄膜を蒸着法により形成させて陰極とすることにより、目的の有機EL素子が得られる。なお、上述の有機EL素子の作製においては、作製順序を逆にして、陰極、電子輸送層、発光層、正孔輸送層、正孔注入層、陽極の順に作製することも可能である。このようにして得られた有機EL素子に直流電圧を印加する場合には、陽極を、陰極を-の極性として印加すればよく、電圧2~40V程度を印加すると、透明又は半透明の電極側陽極又は陰極、および両方より発光が観測できる。また、この有機EL素子は、交流電圧を印加した場合にも発光する。なお、印加する交流の波形は任意でよい。以下に、本発明を実施例に基づいて更に詳しく説明する。まず、実施例で用いた化合物の合成例について、以下に説明する。[合成例1]化合物1-1-70の合成<5-4-メトキシフェニル-3,4’-ビピリジンの合成>窒素雰囲気下、5-ブロモ-3,4’-ビピリジン5.9g、パラメトキシフェニルボロン酸4.2g、PdPPh340.9g、リン酸カリウム10.6g、1,2,4-トリメチルベンゼン50ml、t-ブチルアルコール5mlおよび水1mlの入ったフラスコを還流温度で1時間撹拌した。反応液を室温まで冷却した後、水およびトルエンを加え分液した。溶媒を減圧留去した後、シリカゲルカラムクロマトグラフィートルエン/酢酸エチル=1/1容積比で精製し、5-4-メトキシフェニル-3,4’-ビピリジン2.8gを得た。<4-[3,4’-ビピリジン]-5-イルフェノールの合成>5-4-メトキシフェニル-3,4’-ビピリジン2.8gおよびピリジン塩酸塩6.3gの入ったフラスコを、窒素雰囲気下、190°Cで4時間撹拌した。反応液を室温まで冷却した後、炭酸水素ナトリウム水溶液で中和して析出した沈殿を吸引濾過にて採取した。この沈殿を水、次いでメタノールで洗浄し、4-[3,4’-ビピリジン]-5-イルフェノール1.2gを得た。<4-[3,4’-ビピリジン]-5-イルフェニルトリフルオロメタンスルホネートの合成>4-[3,4’-ビピリジン]-5-イルフェノール1.2gおよびピリジン10mlを入れたフラスコを氷浴で冷却し、窒素雰囲気下、トリフルオロメタンスルホン酸無水物1.7gを滴下した。滴下終了後、室温で30分撹拌した後、水を加え反応を停止した。析出した沈殿を吸引濾過にて採取した後、得られた沈殿をメタノール/水混合溶媒にて再沈殿を行い、4-[3,4’-ビピリジン]-5-イルフェニルトリフルオロメタンスルホネート1.7gを得た。<化合物1-1-70の合成>市販品である10-ナフタレン-1-イルアントラセン-9-イルボロン酸2.9g、4-[3,4’-ビピリジン]-5-イルフェニルトリフルオロメタンスルホネート1.7g、PdPPh340.2g、リン酸カリウム2.0g、1,2,4-トリメチルベンゼン12ml、t-ブチルアルコール3mlおよび水1mlの入ったフラスコを還流温度で6.5時間撹拌した。反応液を室温まで冷却した後、水およびトルエンを加え分液した。溶媒を減圧留去した後、シリカゲルカラムクロマトグラフィートルエン/酢酸エチル=1/1容積比で精製し、溶媒を減圧留去した。更にクロロベンゼンから再結晶し、式1-1-70で表される化合物:5-4-10-ナフタレン-1-イルアントラセン-9-イルフェニル-3,4’-ビピリジン0.7gを得た。NMR測定により化合物の構造を確認した。1H-NMRCDCl3:δ=9.12m,1H,8.96m,1H,8.79dd,2H,8.30m,1H,8.08d,1H,8.03d,1H,7.93t,2H,7.80d,2H,7.69-7.76m,3H,7.66dd,2H,7.59dd,1H,7.45-7.52m,3H,7.37m,2H,7.17-7.26m,4H.[合成例2]化合物1-1-2の合成<9-4-メトキシフェニル-10-ナフタレン-1-イルアントラセンの合成>市販品である9-ブロモ-10-ナフタレン-1-イルアントラセン46.0g、4-メトキシフェニルボロン酸20.1g、PdPPh341.4g、リン酸カリウム50.9g、1,2,4-トリメチルベンゼン300ml、t-ブチルアルコール60mlおよび水12mlをフラスコに入れ、窒素雰囲気下、還流温度で8時間攪拌した。反応の進行が遅かった為、更にPdPPh341.39gを追加し9時間攪拌した。反応液を室温まで冷却し水を加え、吸引濾過にて固体を採取し、次いでシリカゲルショートカラム展開液:トルエンで精製し、溶出液を濃縮して、9-4-メトキシフェニル-10-ナフタレン-1-イルアントラセン46.5gを得た。<4-10-ナフタレン-1-イルアントラセン-9-イルフェノールの合成>窒素雰囲気下、9-4-メトキシフェニル-10-ナフタレン-1-イルアントラセン45.2g、ピリジン塩酸塩63.8g、N-メチルピロリドン50mlをフラスコに入れ、還流温度で5時間攪拌した。反応液を室温まで冷却し水を加え、不溶性の固体を採取した。得られた固体を温水で洗浄し、更にメタノールで洗浄して、4-10-ナフタレン-1-イルアントラセン-9-イルフェノール42.0gを得た。<4-10-ナフタレン-1-イルアントラセン-9-イルフェニルトリフルオロメタンスルホナートの合成>窒素雰囲気下、4-10-ナフタレン-1-イルアントラセン-9-イルフェノール18.0g、ピリジン脱水130mlの入ったフラスコを、氷浴で冷却した。次いで、トリフルオロメタンスルホン酸無水物11.2mlをこの溶液に滴下した。滴下終了後氷浴を外し、室温で8時間撹拌し、水を加え反応を停止した。生成した固体を吸引濾過にて採取し、水、次いで2-プロパノールで洗浄した。得られた固体をシリカゲルカラムクロマトグラフィートルエンで精製した後、トルエン/ヘプタン混合溶媒にて再沈殿を行い、4-10-ナフタレン-1-イルアントラセン-9-イルフェニルトリフルオロメタンスルホナート15.0gを得た。<4,4,5,5-テトラメチル-2-4-10-ナフタレン-1-イルアントラセン-9-イル-フェニル-1,3,2-ジオキサボロランの合成>窒素雰囲気下、4-10-ナフタレン-1-イルアントラセン-9-イルフェニルトリフルオロメタンスルホナート15.0g、ビスピナコラートジボロン8.6g、酢酸カリウム5.6g、PdCl2dppf0.7gおよびシクロペンチルメチルエーテル130mlの入ったフラスコを還流温度で7時間撹拌した。反応液を室温まで冷却した後、水およびトルエンを加え分液し、溶媒を減圧留去した。得られた固体をシリカゲルショートカラムトルエンで精製し、4,4,5,5-テトラメチル-2-4-10-ナフタレン-1-イルアントラセン-9-イル-フェニル-1,3,2-ジオキサボロラン11.2gを得た。<化合物1-1-2の合成>4,4,5,5-テトラメチル-2-4-10-ナフタレン-1-イルアントラセン-9-イル-フェニル-1,3,2-ジオキサボロラン1.5g、5’-ブロモ-2,3’-ビピリジン0.8g、PdPPh340.2g、リン酸カリウム1.3g、1,2,4-トリメチルベンゼン10ml、t-ブチルアルコール1mlおよび水1mlの入ったフラスコを還流温度で10時間撹拌した。反応液を室温まで冷却した後、水およびトルエンを加え分液した。溶媒を減圧留去した後、シリカゲルカラムクロマトグラフィートルエン/酢酸エチルで精製した。この際、有機化学実験のてびき1-物質取扱法と分離精製法-株式会社化学同人出版、94頁に記載の方法を参考にして、展開液中の酢酸エチルの比率を徐々に増加させて目的物を溶出させた。溶出液の溶媒を減圧留去し、トルエンから再結晶して、式1-1-2で表される化合物:5’-4-10-ナフタレン-1-イルアントラセン-9-イルフェニル-2,3’-ビピリジン0.8gを得た。NMR測定により化合物の構造を確認した。1H-NMRCDCl3:δ=9.24m,1H,9.10m,1H,8.80d,1H,8.76m,1H,8.08d,1H,8.03d,1H,7.97t,2H,7.91m,1H,7.87t,1H,7.81d,2H,7.73d,2H,7.69t,1H,7.59d,1H,7.50t,1H,7.47d,2H,7.36m,3H,7.13-7.27m,4H.[合成例3]化合物1-1-36の合成<化合物1-1-36の合成>4,4,5,5-テトラメチル-2-4-10-ナフタレン-1-イルアントラセン-9-イル-フェニル-1,3,2-ジオキサボロラン1.5g、5-ブロモ-3,3’-ビピリジン0.8g、PdPPh340.2g、リン酸カリウム1.3g、1,2,4-トリメチルベンゼン10ml、t-ブチルアルコール1mlおよび水1mlの入ったフラスコを還流温度で3時間半撹拌した。反応液を室温まで冷却した後、水およびトルエンを加え分液した。溶媒を減圧留去した後、シリカゲルカラムクロマトグラフィートルエン/酢酸エチルで精製した。この際、展開液中の酢酸エチルの比率を徐々に増加させて目的物を溶出させた。溶出液の溶媒を減圧留去し、トルエンから再結晶して、式1-1-36で表される化合物:5-4-10-ナフタレン-1-イルアントラセン-9-イルフェニル-3,3’-ビピリジン0.5gを得た。NMR測定により化合物の構造を確認した。1H-NMRCDCl3:δ=9.10m,1H,9.00m,1H,8.91m,1H,8.72dd,1H,8.26m,1H,8.08d,1H,8.03d,2H,7.94t,2H,7.81d,2H,7.67-7.76m,3H,7.58d,1H,7.45-7.52m,4H,7.37m,2H,7.20-7.30m,3H,7.18m,1H.[合成例4]化合物1-2-68の合成<9-3-メトキシフェニル-10-ナフタレン-1-イルアントラセンの合成>窒素雰囲気下、市販品である9-ブロモ-10-ナフタレン-1-イルアントラセン30.0g、3-メトキシフェニルボロン酸13.1g、PdPPh342.7g、リン酸カリウム33.3g、1,2,4-トリメチルベンゼン200ml、t-ブチルアルコール20mlおよび水20mlの入ったフラスコを還流温度で4時間撹拌した。反応液を室温まで冷却し、水を加え生成した固体を吸引濾過にて採取し、シリカゲルショートカラムトルエンで精製した。溶出液を減圧留去し、ヘプタンを加えて再沈殿を行い、9-3-メトキシフェニル-10-ナフタレン-1-イルアントラセン32.0gを得た。<3-10-ナフタレン-1-イルアントラセン-9-イルフェノールの合成>窒素雰囲気下、9-3-メトキシフェニル-10-ナフタレン-1-イルアントラセン32.0g、ピリジン塩酸塩45.0gおよび1-メチル-2-ピロリドンNMP30mlの入ったフラスコを200°Cで7時間加熱撹拌した。反応液を室温まで冷却し、水を加え生成した固体を、吸引濾過にて採取した。得られた固体を更に温水で洗浄した後、トルエンから再結晶し、3-10-ナフタレン-1-イルアントラセン-9-イルフェノール33.5gを得た。ここで得られた3-10-ナフタレン-1-イルアントラセン-9-イルフェノールはNMPを僅かに含んでいたが、次工程にそのまま使用した。<3-10-ナフタレン-1-イルアントラセン-9-イルフェニルトリフルオロメタンスルホナートの合成>窒素雰囲気下、3-10-ナフタレン-1-イルアントラセン-9-イルフェノール33.0g、ピリジン脱水240mlの入ったフラスコを、氷浴で冷却した。次いで、トリフルオロメタンスルホン酸無水物31.0mlをこの溶液に滴下した。滴下終了後氷浴を外し、室温で8時間撹拌し、水を加え反応を停止した。生成した固体を吸引濾過にて採取し、水、次いでメタノールで洗浄した。得られた固体をシリカゲルカラムクロマトグラフィートルエンで精製し、溶出液の溶媒を減圧留去して、3-10-ナフタレン-1-イルアントラセン-9-イルフェニルトリフルオロメタンスルホナート28.0gを得た。<4,4,5,5-テトラメチル-2-3-10-ナフタレン-1-イルアントラセン-9-イル-フェニル-1,3,2-ジオキサボロランの合成>窒素雰囲気下、3-10-ナフタレン-1-イルアントラセン-9-イルフェニルトリフルオロメタンスルホナート28.0g、ビスピナコラートジボロン16.2g、酢酸カリウム10.4g、PdCl2dppf1.3gおよびシクロペンチルメチルエーテル180mlの入ったフラスコを還流温度で3時間撹拌した。反応液を室温まで冷却した後、水およびトルエンを加え分液し、溶媒を減圧留去した。得られた固体を活性炭ショートカラムトルエンで精製し、更にトルエン/ヘプタンで再沈殿し、4,4,5,5-テトラメチル-2-3-10-ナフタレン-1-イルアントラセン-9-イル-フェニル-1,3,2-ジオキサボロラン20.0gを得た。<化合物1-2-68の合成>4,4,5,5-テトラメチル-2-3-10-ナフタレン-1-イルアントラセン-9-イル-フェニル-1,3,2-ジオキサボロラン2.0g、5-ブロモ-3,4’-ビピリジン1.1g、PdPPh340.2g、リン酸カリウム2.0g、1,2,4-トリメチルベンゼン10ml、t-ブチルアルコール1mlおよび水1mlの入ったフラスコを還流温度で4時間撹拌した。反応液を室温まで冷却した後、水およびトルエンを加え分液した。溶媒を減圧留去した後、シリカゲルカラムクロマトグラフィートルエン/酢酸エチルで精製した。この際、展開液中の酢酸エチルの比率を徐々に増加させて目的物を溶出させた。更にトルエンから再結晶し、式1-2-68で表される化合物:5-3-10-ナフタレン-1-イルアントラセン-9-イルフェニル-3,4’-ビピリジン1.7gを得た。NMR測定により化合物の構造を確認した。1H-NMRCDCl3:δ=9.06dd,1H,8.88m,1H,8.70t,2H,8.19d,1H,8.08d,1H,8.03d,1H,7.88m,2H,7.80m,4H,7.62-7.75m,2H,7.57m,3H,7.48m,3H,7.35t,2H7.15-7.28m,3H.[合成例5]化合物1-2-74の合成<9-3-メトキシフェニルアントラセンの合成>窒素雰囲気下、9-ブロモアントラセン30.0g、3-メトキシフェニルボロン酸19.5g、PdPPh344.1g、リン酸カリウム49.5g、1,2,4-トリメチルベンゼン250ml、t-ブチルアルコール20mlおよび水20mlの入ったフラスコを還流温度で6時間撹拌した。反応液を室温まで冷却し、トルエンを加え、不溶分をセライトを敷いた桐山ロートで濾別した。この溶液に水を加え分液し、溶媒を減圧留去し得られた固体をシリカゲルカラムクロマトグラフィートルエン/ヘプタン=1/3容量比にて精製し、溶出液の溶媒を減圧留去して9-3-メトキシフェニルアントラセン32.0gを得た。<3-アントラセン-9-イルフェノールの合成>窒素雰囲気下、9-3-メトキシフェニルアントラセン32.0g、ピリジン塩酸塩75.0gおよびNMP20mlの入ったフラスコを200°Cで6時間加熱撹拌した。反応液を室温まで冷却し、水およびトルエンを加え分液した。溶媒を減圧留去した後、シリカゲルカラムクロマトグラフィートルエン/酢酸エチルで精製し、溶出液の溶媒を減圧留去して3-アントラセン-9-イルフェノール27.2gを得た。この際、展開液中の酢酸エチルの比率を徐々に増加させて目的物を溶出させた。<3-アントラセン-9-イルフェニルトリフルオロメタンスルホナートの合成>窒素雰囲気下、3-アントラセン-9-イルフェノール27.0g、ピリジン脱水250mlの入ったフラスコを、氷浴で冷却した。次いで、トリフルオロメタンスルホン酸無水物33.0mlをこの溶液に滴下した。滴下終了後氷浴を外して、室温で終夜撹拌し、水を加え反応を停止した。トルエンを加えて分液し、溶媒を減圧留去して得られた油状物質をシリカゲルカラムクロマトグラフィートルエン/ヘプタン=1/1容量比で精製し、溶出液の溶媒を減圧留去して3-アントラセン-9-イルフェニルトリフルオロメタンスルホナート40.0gを得た。<2-3-アントラセン-9-イル-フェニル-4,4,5,5-テトラメチル-1,3,2-ジオキサボロランの合成>窒素雰囲気下、3-アントラセン-9-イルフェニルトリフルオロメタンスルホナート40.0g、ビスピナコラートジボロン30.3g、酢酸カリウム19.5g、PdCl2dppf2.4gおよびシクロペンチルメチルエーテル250mlの入ったフラスコを還流温度で3時間撹拌した。反応液を室温まで冷却した後、水およびトルエンを加え分液し、溶媒を減圧留去した。得られた固体を活性炭ショートカラムトルエンで精製し、溶出液の溶媒を減圧留去して2-3-アントラセン-9-イル-フェニル-4,4,5,5-テトラメチル-1,3,2-ジオキサボロラン37.3gを得た。<5-3-アントラセン-9-イルフェニル-3,4’-ビピリジンの合成>2-3-アントラセン-9-イル-フェニル-4,4,5,5-テトラメチル-1,3,2-ジオキサボロラン20.0g、5-ブロモ-3,4’-ビピリジン14.8g、PdPPh341.8g、リン酸カリウム22.3g、1,2,4-トリメチルベンゼン130ml、t-ブチルアルコール13mlおよび水13mlの入ったフラスコを還流温度で2時間半撹拌した。反応液を室温まで冷却した後、水およびトルエンを加え分液した。溶媒を減圧留去した後、シリカゲルカラムクロマトグラフィートルエン/酢酸エチルで精製した。この際、展開液中の酢酸エチルの比率を徐々に増加させて目的物を溶出させた。溶媒を減圧留去した後、ヘプタンから再結晶して、5-3-アントラセン-9-イルフェニル-3,4’-ビピリジン19.9gを得た。<5-3-10-ブロモアントラセン-9-イルフェニル-3,4’-ビピリジン>5-3-アントラセン-9-イルフェニル-3,4’-ビピリジン10.0g、N-ブロモコハク酸イミド5.2g、ヨウ素0.1gおよびテトラヒドロフラン100mlの入ったフラスコを、室温で終夜攪拌した。チオ硫酸ナトリウム水溶液を加え反応を停止し、クロロベンゼンを加え分液した。溶媒を減圧留去し、シリカゲルカラムクロマトグラフィートルエン/酢酸エチルで精製した。この際、展開液中の酢酸エチルの比率を徐々に増加させて目的物を溶出させた。溶出液の溶媒を減圧留去し、トルエンから再結晶して、5-3-10-ブロモアントラセン-9-イルフェニル-3,4’-ビピリジン8.2gを得た。<化合物1-2-74の合成>5-3-10-ブロモアントラセン-9-イルフェニル-3,4’-ビピリジン2.0g、4-ナフタレン-1-イルフェニルボロン酸1.2g、PdPPh340.14g、リン酸カリウム1.7g、1,2,4-トリメチルベンゼン12ml、t-ブチルアルコール1mlおよび水1mlの入ったフラスコを還流温度で6時間撹拌した。反応液を室温まで冷却し、水およびトルエンを加え分液した。溶媒を減圧留去して得られた固体をアミノ基修飾シリカゲルNHDM1020:富士シリシア製カラムクロマトグラフィー展開液:トルエンで精製した。溶媒を減圧留去した後、トルエン/ヘプタン混合溶媒で再沈殿し、式1-2-74で表される化合物:5-3-10-4-ナフタレン-1-イルフェニルアントラセン-9-イルフェニル-3,4’-ビピリジン1.2gを得た。NMR測定により化合物の構造を確認した。1H-NMRCDCl3:δ=9.05m,1H,8.88m,1H,8.72m,2H,8.18m,2H,7.97m,1H,7.86-7.95m,4H,7.74-7.83m,6H,7.59-7.66m,5H,7.53-7.59m,4H,7.38-7.46m,4H.[合成例6]化合物1-2-77の合成<化合物1-2-77の合成>5-3-10-ブロモアントラセン-9-イルフェニル-3,4’-ビピリジン2.0g、フェナンスレン-9-イルボロン酸1.1g、酢酸パラジウム0.03g、SPhosアルドリッチ品0.13g、リン酸カリウム1.7gおよびトルエン12mlの入ったフラスコを還流温度で8時間撹拌した。反応液を室温まで冷却し、水を加えて生成した固体を吸引濾過にて採取した。得られた固体を水、次いでメタノールで洗浄した後、アミノ基修飾シリカゲルカラムクロマトグラフィー展開液:トルエンで精製した。溶媒を減圧留去した後、トルエンから再結晶し、式1-2-77で表される化合物:5-3-10-フェナントレン-9-イルアントラセン-9-イルフェニル-3,4’-ビピリジン1.7gを得た。NMR測定により化合物の構造を確認した。1H-NMRCDCl3:δ=9.07dd,1H,8.89m,3H,8.72m,2H,8.20m,1H,7.76-7.96m,8H,7.63-7.73m,3H,7.56-7.62m,4H,7.30-7.40m,3H,7.20-7.28m,3H.[合成例7]化合物1-2-79の合成<化合物1-2-79の合成>5-3-10-ブロモアントラセン-9-イルフェニル-3,4’-ビピリジン1.5g、トリフェニレン-2-イルボロン酸1.2g、PdPPh340.1g、リン酸カリウム1.3g、1,2,4-トリメチルベンゼン10ml、t-ブチルアルコール1mlおよび水1mlの入ったフラスコを還流温度で3時間撹拌した。反応液を室温まで冷却し、水を加えて生成した固体を吸引濾過にて採取した。得られた固体を水、次いでメタノールで洗浄した後、アミノ基修飾シリカゲルカラムクロマトグラフィートルエン/酢酸エチルで精製し、溶出液の溶媒を減圧留去して、式1-2-79で表される化合物:5-3-10-トリフェニレン-2-イルアントラセン-9-イルフェニル-3,4’-ビピリジン1.2gを得た。この際、展開液中の酢酸エチルの比率を徐々に増加させて目的物を溶出させた。NMR測定により化合物の構造を確認した。1H-NMRCDCl3:δ=9.06m,1H,8.88-8.93m,2H,8.81m,2H,8.73m,4H,8.58t,1H,8.19m,1H,7.89d,1H,7.63-7.86m,11H,7.56-7.62m,3H,7.33-7.42m,4H.[合成例8]化合物1-2-95の合成<2-メチル-4-4,4,5,5-テトラメチル-1,3,2-ジオキサボロラン-2-イルピリジンの合成>窒素雰囲気下、4-ブロモ-2-メチルピリジン24.8g、ビスピナコラートジボロン36.8g、酢酸カリウム42.8g、PdCl2dppf2.5gおよびシクロペンチルメチルエーテル400mlの入ったフラスコを還流温度で5時間撹拌した。反応液を室温まで冷却した後、不溶分を吸引濾過にて濾別し、溶媒を減圧留去した。得られた固体を活性炭カラムクロマトグラフィートルエンで精製し、溶出液の溶媒を減圧留去して、2-メチル-4-4,4,5,5-テトラメチル-1,3,2-ジオキサボロラン-2-イルピリジン31.4gを得た。<5-ブロモ-2’-メチル-3,4’-ビピリジンの合成>窒素雰囲気下、2-メチル-4-4,4,5,5-テトラメチル-1,3,2-ジオキサボロラン-2-イルピリジン10.0g、3,5-ジブロモピリジン11.0g、PdPPh341.0g、リン酸カリウム19.0gおよびN,N-ジメチルアセトアミド200mlの入ったフラスコを還流温度で6時間撹拌した。反応液を室温まで冷却した後、触媒の金属イオンを除去するため、目的の化合物に対しておよそ3倍モルに相当するエチレンジアミン四酢酸四ナトリウム塩二水和物を適量の水に溶解した溶液および酢酸エチルを加え分液した。溶媒を減圧留去し、アミノ基修飾シリカゲルカラムクロマトグラフィートルエン/ヘプタン=1/4容量比で精製し、5-ブロモ-2’-メチル-3,4’-ビピリジン3.2gを得た。<化合物1-2-95の合成>4,4,5,5-テトラメチル-2-3-10-ナフタレン-1-イルアントラセン-9-イル-フェニル-1,3,2-ジオキサボロラン2.0g、5-ブロモ-2’-メチル-3,4’-ビピリジン1.2g、PdPPh340.14g、リン酸カリウム1.7g、1,2,4-トリメチルベンゼン10ml、t-ブチルアルコール1mlおよび水1mlの入ったフラスコを還流温度で4時間撹拌した。反応液を室温まで冷却した後、水およびトルエンを加え分液した。溶媒を減圧留去した後、アミノ基修飾シリカゲルカラムクロマトグラフィートルエンで精製し、溶出液の溶媒を減圧留去して、式1-2-95で表される化合物:2’-メチル-5-3-10-ナフタレン-1-イルアントラセン-9-イルフェニル-3,4’-ビピリジン1.6gを得た。NMR測定により化合物の構造を確認した。1H-NMRCDCl3:δ=9.05dd,1H,8.87m,1H,8.60t,1H,8.18m,1H,8.09d,1H,8.02d,1H,7.77-7.91m,5H,7.62-7.75m,2H,7.58t,1H,7.45-7.52m,3H,7.43d,1H,7.38m,3H,7.15-7.26m,4H,2.65m,3H.原料の化合物を適宜変更することにより、上述した合成例に準じた方法で、本発明の他の誘導体化合物を合成することができる。以下、本発明をさらに詳細に説明するために、本発明の化合物を用いた有機EL素子の実施例を示すが、本発明はこれらに限定されるものではない。実施例1および比較例1に係る素子を作製し、それぞれ、定電流駆動試験における初期値の80以上の輝度を保持する時間hrの測定を行った。以下、実施例および比較例について詳細に説明する。作製した実施例1および比較例1に係る素子における、各層の材料構成を下記表1に示す。表1において、HIはN4,N4’-ジフェニル-N4,N4’-ビス9-フェニル-9H-カルバゾール-3-イル-[1,1’-ビフェニル]-4,4’-ジアミン、TBBはN4,N4,N4’,N4’-テトラ[1,1’-ビフェニル]-4-イル-[1,1’-ビフェニル]-4,4’-ジアミン、化合物Aは9-フェニル-10-4-フェニルナフタレン-1-イルアントラセン、化合物BはN5,N5,N9,N9-7,7-ヘキサフェニル-7H-ベンゾ[c]フルオレン-5,9-ジアミン、化合物Cは9,10-ジ[2,2’-ビピリジン]-5-イルアントラセンである。電子輸送層と陰極の中間に形成する層に用いたLiqと共に以下に化学構造を示す。<化合物1-1-70を電子輸送層に用いた素子1>スパッタリングにより180nmの厚さに製膜したITOを150nmまで研磨した、26mm×28mm×0.7mmのガラス基板株オプトサイエンス製を透明支持基板とした。この透明支持基板を市販の蒸着装置昭和真空株製の基板ホルダーに固定し、HIを入れたモリブデン製蒸着用ボート、TBBを入れたモリブデン製蒸着用ボート、化合物Aを入れたモリブデン製蒸着用ボート、化合物Bを入れたモリブデン製蒸着用ボート、化合物1-1-70を入れたモリブデン製蒸着用ボート、Liqを入れたモリブデン製蒸着用ボート、マグネシウムを入れたモリブデンボートおよび銀を入れたタングステン製蒸着用ボートを装着した。透明支持基板のITO膜の上に順次、下記各層を形成した。真空槽を5×10-4Paまで減圧し、まず、HIが入った蒸着用ボートを加熱して膜厚40nmになるように蒸着して正孔注入層を形成し、ついで、TBBが入った蒸着用ボートを加熱して膜厚30nmになるように蒸着して正孔輸送層を形成した。次に、化合物Aが入った蒸着用ボートと化合物Bの入った蒸着用ボートを同時に加熱して膜厚35nmになるように蒸着して発光層を形成した。化合物Aと化合物Bの重量比がおよそ95対5になるように蒸着速度を調節した。次に、化合物1-1-70の入った蒸着用ボートを加熱して膜厚15nmになるように蒸着して電子輸送層を形成した。各層の蒸着速度は0.01~1nm/秒であった。その後、Liqが入った蒸着用ボートを加熱して膜厚1nmになるように0.01~0.1nm/秒の蒸着速度で蒸着した。次いで、マグネシウムの入ったボートと銀の入ったボートを同時に加熱して膜厚100nmになるように蒸着して陰極を形成した。この時、マグネシウムと銀の原子数比が10対1となるように、蒸着速度を0.1~10nm/秒の間で調節した。このようにして作成した有機EL素子のITO電極を陽極、マグネシウム/銀電極を陰極として、直流電圧を印加すると、波長約460nmの青色発光が得られた。また、初期輝度2000cd/m2を得るための電流密度により、定電流駆動試験を実施したところ、初期値の801600cd/m2以上の輝度を保持する時間は312時間であった。[比較例1]化合物1-1-70を化合物Cに替えた以外は実施例1に準じた方法で有機EL素子を得た。ITO電極を陽極、マグネシウム/銀電極を陰極として、初期輝度2000cd/m2を得るための電流密度により、定電流駆動試験を実施した。その結果、初期値の80以上の輝度を保持する時間は197時間であった。以上の結果を表2にまとめた。実施例2~9および比較例2~4に係る素子を作製し、それぞれ、定電流駆動試験における初期値の90以上の輝度を保持する時間hrの測定を行った。以下、実施例および比較例について詳細に説明する。作製した実施例2~8および比較例2~3に係る素子における、各層の材料構成を下記表3に示す。表3において、HTはN-[1,1’-ビフェニル]-4-イル-9,9-ジメチル-N-4-9-フェニル-9H-カルバゾール-3-イルフェニル-9H-フルオレン-2-アミン、化合物Dは9-4-ナフタレン-1-イルフェニル-10-フェニルアントラセン、化合物Eは4,4’-7,7-ジフェニル-7H-ベンゾ[c]フルオレン-5,9-ジイルビスフェニルアミノジベンゾニトリル、化合物Fは4’-4-10-ナフタレン-2-イルアントラセン-9-イルフェニル-2,2’:6’,2-テルピリジン、化合物Gは5-4-10-ナフタレン-1-イルアントラセン-9-イルフェニル-2,4’-ビピリジン、化合物Hは5,5-2-フェニルアントラセン-9,10-ジイルジ-3,4’-ビピリジンである。<化合物1-1-70を電子輸送層に用いた素子2>スパッタリングにより180nmの厚さに製膜したITOを150nmまで研磨した、26mm×28mm×0.7mmのガラス基板株オプトサイエンス製を透明支持基板とした。この透明支持基板を市販の蒸着装置昭和真空株製の基板ホルダーに固定し、HIを入れたモリブデン製蒸着用ボート、HTを入れたモリブデン製蒸着用ボート、化合物Dを入れたモリブデン製蒸着用ボート、化合物Eを入れたモリブデン製蒸着用ボート、化合物1-1-70を入れたモリブデン製蒸着用ボート、Liqを入れたモリブデン製蒸着用ボート、マグネシウムを入れたモリブデンボートおよび銀を入れたタングステン製蒸着用ボートを装着した。透明支持基板のITO膜の上に順次、下記各層を形成した。真空槽を5×10-4Paまで減圧し、まず、HIが入った蒸着用ボートを加熱して膜厚40nmになるように蒸着して正孔注入層を形成し、ついで、HTが入った蒸着用ボートを加熱して膜厚30nmになるように蒸着して正孔輸送層を形成した。次に、化合物Dが入った蒸着用ボートと化合物Eの入った蒸着用ボートを同時に加熱して膜厚35nmになるように蒸着して発光層を形成した。化合物Dと化合物Eの重量比がおよそ95対5になるように蒸着速度を調節した。次に、化合物1-1-70の入った蒸着用ボートとLiqの入った蒸着用ボートを同時に加熱して膜厚25nmになるように蒸着して電子輸送層を形成した。化合物1-1-70とLiqの重量比がおよそ1:1になるように蒸着速度を調節した。各層の蒸着速度は0.01~1nm/秒であった。その後、Liqが入った蒸着用ボートを加熱して膜厚1nmになるように0.01~0.1nm/秒の蒸着速度で蒸着した。次いで、マグネシウムの入ったボートと銀の入ったボートを同時に加熱して膜厚100nmになるように蒸着して陰極を形成した。この時、マグネシウムと銀の原子数比が10対1となるように蒸着速度を調節し、蒸着速度が0.1~10nm/秒になるように陰極を形成し有機電界発光素子を得た。ITO電極を陽極、マグネシウム/銀電極を陰極として、直流電圧を印加すると、波長約450nmの青色発光が得られ、そのときの外部量子効率は4.88であった。また、初期輝度2000cd/m2を得るための電流密度により、定電流駆動試験を実施したところ、初期値の901800cd/m2以上の輝度を保持する時間は103時間であった。<化合物1-1-2を電子輸送層に用いた素子>化合物1-1-70を化合物1-1-2に替えた以外は実施例2に準じた方法で有機EL素子を得た。ITO電極を陽極、マグネシウム/銀電極を陰極として、直流電圧を印加して発光させたときの外部量子効率は5.05であった。また、初期輝度2000cd/m2を得るための電流密度により、定電流駆動試験を実施したところ、初期値の90以上の輝度を保持する時間は60時間だった。<化合物1-1-36を電子輸送層に用いた素子>化合物1-1-70を化合物1-1-36に替えた以外は実施例2に準じた方法で有機EL素子を得た。ITO電極を陽極、マグネシウム/銀電極を陰極として、直流電圧を印加して発光させたときの外部量子効率は5.00であった。また、初期輝度2000cd/m2を得るための電流密度により、定電流駆動試験を実施したところ、初期値の90以上の輝度を保持する時間は70時間だった。<化合物1-2-68を電子輸送層に用いた素子>化合物1-1-70を化合物1-2-68に替えた以外は実施例2に準じた方法で有機EL素子を得た。ITO電極を陽極、マグネシウム/銀電極を陰極として、直流電圧を印加して発光させたときの外部量子効率は4.99であった。また、初期輝度2000cd/m2を得るための電流密度により、定電流駆動試験を実施したところ、初期値の90以上の輝度を保持する時間は54時間だった。<化合物1-2-74を電子輸送層に用いた素子>化合物1-1-70を化合物1-2-74に替えた以外は実施例2に準じた方法で有機EL素子を得た。ITO電極を陽極、マグネシウム/銀電極を陰極として、直流電圧を印加して発光させたときの外部量子効率は5.07であった。また、初期輝度2000cd/m2を得るための電流密度により、定電流駆動試験を実施したところ、初期値の90以上の輝度を保持する時間は64時間だった。<化合物1-2-77を電子輸送層に用いた素子>化合物1-1-70を化合物1-2-77に替えた以外は実施例2に準じた方法で有機EL素子を得た。ITO電極を陽極、マグネシウム/銀電極を陰極として、直流電圧を印加して発光させたときの外部量子効率は5.35であった。また、初期輝度2000cd/m2を得るための電流密度により、定電流駆動試験を実施したところ、初期値の90以上の輝度を保持する時間は69時間だった。<化合物1-2-79を電子輸送層に用いた素子>化合物1-1-70を化合物1-2-79に替えた以外は実施例2に準じた方法で有機EL素子を得た。ITO電極を陽極、マグネシウム/銀電極を陰極として、直流電圧を印加して発光させたときの外部量子効率は5.38であった。また、初期輝度2000cd/m2を得るための電流密度により、定電流駆動試験を実施したところ、初期値の90以上の輝度を保持する時間は72時間だった。<化合物1-2-95を電子輸送層に用いた素子>化合物1-1-70を化合物1-2-95に替えた以外は実施例2に準じた方法で有機EL素子を得た。ITO電極を陽極、マグネシウム/銀電極を陰極として、直流電圧を印加して発光させたときの外部量子効率は6.15であった。また、初期輝度2000cd/m2を得るための電流密度により、定電流駆動試験を実施したところ、初期値の90以上の輝度を保持する時間は74時間だった。[比較例2]化合物1-1-70を化合物Fに替えた以外は実施例2に準じた方法で有機EL素子を得た。ITO電極を陽極、マグネシウム/銀電極を陰極として、直流電圧を印加して発光させたときの外部量子効率は4.61であった。また、初期輝度2000cd/m2を得るための電流密度により、定電流駆動試験を実施したところ、初期値の90以上の輝度を保持する時間は2時間だった。[比較例3]化合物1-1-70を化合物Gに替えた以外は実施例2に準じた方法で有機EL素子を得た。ITO電極を陽極、マグネシウム/銀電極を陰極として、直流電圧を印加して発光させたときの外部量子効率は4.36であった。また、初期輝度2000cd/m2を得るための電流密度により、定電流駆動試験を実施したところ、初期値の90以上の輝度を保持する時間は30時間だった。[比較例4]化合物1-1-70を化合物Hに替えた以外は実施例2に準じた方法で有機EL素子を得た。ITO電極を陽極、マグネシウム/銀電極を陰極として、直流電圧を印加して発光させたときの外部量子効率は1.68であった。また、初期輝度2000cd/m2を得るための電流密度により、定電流駆動試験を実施したところ、初期値の90以上の輝度を保持する時間は27時間だった。以上の結果を表4にまとめた。"